(57)【要約】【課題】連続印刷時において、静電オフセットの発生及びかぶりの発生を抑制できる磁性トナー、画像形成装置及び画像形成方法を提供する。【解決手段】磁性トナーは、正帯電性であり、トナー母粒子を含むトナー粒子を有する。トナー母粒子は、結着樹脂及び磁性粉を含む。磁性粉は、基体２と、基体２の表面を覆うコート層３とを備える磁性粒子１を含む。コート層３は、フッ素樹脂を含む。フッ素樹脂は、ポリテトラフルオロエチレン、及びテトラフルオロエチレン−ヘキサフルオロプロピレン共重合体から選ばれる少なくとも一種であることが好ましい。【選択図】図１
2019124856.tif 000002
【特許請求の範囲】
【請求項１】
トナー母粒子を含むトナー粒子を有する、正帯電性の磁性トナーであって、
前記トナー母粒子は、結着樹脂及び磁性粉を含み、
前記磁性粉は、基体と、前記基体の表面を覆うコート層とを備える磁性粒子を含み、
前記コート層は、フッ素樹脂を含む、磁性トナー。
【請求項２】
前記フッ素樹脂は、ポリテトラフルオロエチレン、及びテトラフルオロエチレン−ヘキサフルオロプロピレン共重合体から選ばれる少なくとも一種である、請求項１に記載の磁性トナー。
【請求項３】
前記トナー母粒子は、正帯電性の電荷制御剤を更に含む、請求項１又は２に記載の磁性トナー。
【請求項４】
像担持体と、
前記像担持体の表面に形成された静電潜像を現像剤によりトナー像として現像する現像装置と、
前記トナー像を記録媒体に転写する転写装置と、
転写された前記トナー像を前記記録媒体上に定着させる定着装置と
を備える画像形成装置であって、
前記現像剤は、請求項１〜３の何れか一項に記載の磁性トナーを含む、画像形成装置。
【請求項５】
像担持体の表面に形成された静電潜像を現像剤によりトナー像として現像することと、
前記トナー像を記録媒体に転写することと、
転写された前記トナー像を前記記録媒体上に定着させることと
を含む画像形成方法であって、
前記現像剤は、請求項１〜３の何れか一項に記載の磁性トナーを含む、画像形成方法。
【発明の詳細な説明】
【技術分野】
【０００１】
本発明は、正帯電性の磁性トナー、画像形成装置及び画像形成方法に関する。
【背景技術】
【０００２】
電子写真法では、像担持体としての電子写真感光体（以下、感光体と記載することがある。）の表面を帯電させた後、露光することにより感光体上に静電潜像を形成する。次いで、現像剤により静電潜像をトナー像として現像し、トナー像を記録媒体に転写する。次いで、定着装置により、転写されたトナー像を加熱及び加圧して記録媒体上に定着させる。
【０００３】
トナー像を記録媒体上に定着させる際、記録媒体上のトナーが定着装置の加熱部に静電的に転移する現象（静電オフセット）が発生する場合がある。特に、正帯電性のトナーを用いて画像形成する際に静電オフセットが発生し易い傾向がある。
【０００４】
静電オフセットの発生を抑制するために、特許文献１に開示される画像形成装置では、定着装置の周辺部材にバイアスを印加する構成を採用している。
【先行技術文献】
【特許文献】
【０００５】
【特許文献１】特開２０００−９８６７３号公報
【発明の概要】
【発明が解決しようとする課題】
【０００６】
しかしながら、特許文献１に開示される技術だけでは、連続印刷時において、静電オフセットの発生及びかぶりの発生を抑制することは困難である。
【０００７】
本発明は、上記課題に鑑みてなされたものであり、その目的は、連続印刷時において、静電オフセットの発生及びかぶりの発生を抑制できる磁性トナー、画像形成装置及び画像形成方法を提供することである。
【課題を解決するための手段】
【０００８】
本発明に係る磁性トナーは、トナー母粒子を含むトナー粒子を有する、正帯電性の磁性トナーである。前記トナー母粒子は、結着樹脂及び磁性粉を含む。前記磁性粉は、基体と、前記基体の表面を覆うコート層とを備える磁性粒子を含む。前記コート層は、フッ素樹脂を含む。
【０００９】
本発明に係る画像形成装置は、像担持体と、現像装置と、転写装置と、定着装置とを備える。前記現像装置は、前記像担持体の表面に形成された静電潜像を現像剤によりトナー像として現像する。前記転写装置は、前記トナー像を記録媒体に転写する。前記定着装置は、転写された前記トナー像を前記記録媒体上に定着させる。前記現像剤は、本発明の磁性トナーを含む。
【００１０】
本発明に係る画像形成方法は、現像剤による現像と、トナー像の転写と、トナー像の定着とを含む。前記現像剤による現像では、本発明の磁性トナーを含む現像剤により、像担持体の表面に形成された静電潜像をトナー像として現像する。前記トナー像の転写では、前記トナー像を記録媒体に転写する。前記トナー像の定着では、転写された前記トナー像を前記記録媒体上に定着させる。
【発明の効果】
【００１１】
本発明の磁性トナー、画像形成装置及び画像形成方法によれば、連続印刷時において、静電オフセットの発生及びかぶりの発生を抑制できる。
【図面の簡単な説明】
【００１２】
【図１】本発明の第１実施形態に係る磁性トナーに含まれる磁性粒子の断面構造の一例を示す図である。
【図２】本発明の第２実施形態に係る画像形成装置の構成の一例を示す図である。
【発明を実施するための形態】
【００１３】
以下、本発明の好適な実施形態について説明する。なお、トナーは、トナー粒子の集合体（粉体）である。外添剤は、外添剤粒子の集合体（粉体）である。磁性粉は、磁性粒子の集合体（粉体）である。粉体（より具体的には、トナー粒子の粉体等）に関する評価結果（形状、物性等を示す値）は、何ら規定していなければ、粉体から平均的な粒子を相当数選び取って、それら平均的な粒子の各々について測定した値の個数平均である。
【００１４】
粉体の体積中位径（Ｄ50）の測定値は、何ら規定していなければ、ベックマン・コールター株式会社製の「コールターカウンターマルチサイザー４」を用いてコールター原理（細孔電気抵抗法）に基づき測定されたメディアン径である。粉体の個数平均一次粒子径は、何ら規定していなければ、走査型電子顕微鏡を用いて測定した一次粒子の円相当径（一次粒子の投影面積と同じ面積を有する円の直径）の個数平均値である。粉体の個数平均一次粒子径は、例えば１００個の一次粒子の円相当径の個数平均値である。
【００１５】
帯電性は、何ら規定していなければ、摩擦帯電における帯電性を意味する。摩擦帯電における正帯電性の強さ（又は負帯電性の強さ）は、周知の帯電列などで確認できる。例えばトナーは、日本画像学会から提供される標準キャリア（アニオン性：Ｎ−０１、カチオン性：Ｐ−０１）と混ぜて攪拌することで、測定対象を摩擦帯電させる。摩擦帯電させる前と後とでそれぞれ、例えばＫＦＭ（ケルビンプローブフォース顕微鏡）で測定対象の表面電位を測定し、摩擦帯電の前後での電位の変化が大きい測定対象ほど帯電性が強いことを示す。
【００１６】
材料の「主成分」は、何ら規定していなければ、質量基準で、その材料に最も多く含まれる成分を意味する。
【００１７】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。アクリル及びメタクリルを包括的に「（メタ）アクリル」と総称する場合がある。
【００１８】
＜第１実施形態：磁性トナー＞
第１実施形態に係る正帯電性の磁性トナー（以下、単にトナーと記載することがある。）は、例えば静電潜像の現像に好適に用いることができる。第１実施形態に係るトナーは、１成分現像剤として使用できる。１成分現像剤に含まれるトナーは、現像装置内における現像スリーブ、又はブレードとの摩擦により、正に帯電する。
【００１９】
第１実施形態に係るトナーは、トナー母粒子を含むトナー粒子を有する。トナー母粒子は、結着樹脂及び磁性粉を含む。磁性粉は、基体と、基体の表面を覆うコート層とを備える磁性粒子を含む。磁性粉が備えるコート層は、フッ素樹脂を含む。
【００２０】
第１実施形態に係るトナーは、上述の構成を備えることにより、連続印刷時において、静電オフセットの発生及びかぶりの発生を抑制できる。その理由は、以下のように推測される。
【００２１】
第１実施形態に係るトナーに含まれるトナー母粒子には、フッ素樹脂を含むコート層で基体が覆われた磁性粒子が内在している。そのため、定着装置によりトナー像を加熱及び加圧する際に、磁性粒子のコート層が露出する。定着装置の加熱部の表層部は、通常、フッ素樹脂等の負帯電性材料を含むため、第１実施形態に係るトナーを定着させる際は、露出した磁性粒子のコート層（フッ素樹脂を含む層）の表面と、加熱部の表面とが静電的に反発する傾向がある。これにより、第１実施形態に係るトナーは、連続印刷時において、静電オフセットの発生を抑制できると考えられる。
【００２２】
また、第１実施形態に係るトナーでは、電気抵抗が比較的低い磁性粒子の表層部にフッ素樹脂を含むコート層が存在するため、トナーの正帯電性が低下しにくい。これにより、第１実施形態に係るトナーは、トナー母粒子中に負帯電性材料であるフッ素樹脂が含有されていても、連続印刷時において、かぶりの発生を抑制できると考えられる。
【００２３】
また、第１実施形態に係るトナーは、トナー母粒子中に負帯電性材料であるフッ素樹脂が含有されているため、トナーのチャージアップ（詳しくは、過剰に帯電したトナー粒子の割合が多くなる現象）が抑制される傾向がある。これにより、第１実施形態に係るトナーは、連続印刷時において、高画質の画像を安定して形成することができると考えられる。
【００２４】
以下、第１実施形態に係るトナーの詳細について、適宜図面を参照しながら説明する。
【００２５】
［トナー粒子の構成］
第１実施形態に係るトナーに含まれるトナー粒子は、トナー母粒子を含む。トナー母粒子は、結着樹脂及び磁性粉を含む。図１に、磁性粉に含まれる磁性粒子の断面構造の一例を示す。図１に示すように、磁性粒子１は、基体２と、基体２の表面を覆うコート層３とを備える。コート層３は、フッ素樹脂を含む。コート層３は、基体２の表面全体を覆っていてもよいし、基体２の表面を部分的に覆っていてもよい。連続印刷時において静電オフセットの発生をより抑制するためには、コート層３は、基体２の表面全体を覆っていることが好ましい。
【００２６】
連続印刷時において、静電オフセットの発生及びかぶりの発生をより抑制するためには、コート層３の質量は、１００質量部の基体２に対して、３質量部以上１５質量部以下であることが好ましい。
【００２７】
トナーの磁気特性を容易に調整するためには、基体２の平均径は、ＢＥＴ法による平均径として０．０１μｍ以上１μｍ以下であることが好ましく、０．０５μｍ以上０．５μｍ以下であることがより好ましい。
【００２８】
コート層３は、フッ素樹脂のみから構成されていてもよく、フッ素樹脂と、他の材料（より具体的には、フッ素樹脂以外の樹脂等）との混合材料から構成されていてもよい。コート層３の構成材料として、フッ素樹脂と、他の材料との混合材料を使用する場合、連続印刷時において静電オフセットの発生をより抑制するためには、混合材料中のフッ素樹脂の含有量は、７０質量％以上であることが好ましく、８０質量％以上であることがより好ましく、９０質量％以上であることが更に好ましい。
【００２９】
コート層３の厚さは、例えば１ｎｍ以上５０ｎｍ以下である。コート層３の厚さは、市販の画像解析ソフトウェア（例えば、三谷商事株式会社製「ＷｉｎＲＯＯＦ」）を用いて磁性粒子１の断面のＴＥＭ（透過型電子顕微鏡）撮影像を解析することによって計測できる。なお、１つの磁性粒子１においてコート層３の厚さが均一でない場合には、均等に離間した４箇所（詳しくは、磁性粒子１の断面の略中心で直交する２本の直線を引き、それら２本の直線がコート層３と交差する４箇所）の各々でコート層３の厚さを測定し、得られた４つの測定値の算術平均を、その磁性粒子１の評価値（コート層３の厚さ）とする。
【００３０】
第１実施形態に係るトナーに含まれるトナー粒子は、シェル層を備えないトナー粒子であってもよいし、シェル層を備えるトナー粒子（以下、カプセルトナー粒子と記載することがある。）であってもよい。カプセルトナー粒子では、トナー母粒子が、結着樹脂及び磁性粉を含有するトナーコアと、トナーコアの表面を覆うシェル層とを備える。シェル層は、樹脂を含む。例えば、低温で溶融するトナーコアを、耐熱性に優れるシェル層で覆うことで、トナーの耐熱保存性及び低温定着性の両立を図ることが可能になる。シェル層を構成する樹脂中に添加剤が分散されていてもよい。シェル層は、トナーコアの表面全体を覆っていてもよいし、トナーコアの表面を部分的に覆っていてもよい。
【００３１】
第１実施形態に係るトナーにおいて、画像形成に適したトナーを得るためには、トナー母粒子の体積中位径（Ｄ50）は、４μｍ以上９μｍ以下であることが好ましい。
【００３２】
第１実施形態に係るトナーに含まれるトナー粒子は、外添剤を更に備えてもよい。トナー粒子が外添剤を更に備える場合には、外添剤はトナー母粒子の表面に付着する。なお、必要がなければ外添剤を割愛してもよい。外添剤を割愛する場合には、トナー母粒子がトナー粒子に相当する。
【００３３】
トナー母粒子は、必要に応じて、磁性粉以外の内添剤（より具体的には、着色剤、離型剤、電荷制御剤等）を含有してもよい。
【００３４】
［トナー粒子の要素］
以下、第１実施形態に係るトナーに含まれるトナー粒子の要素について説明する。
【００３５】
（結着樹脂）
トナー母粒子は、例えば全成分の５０質量％以上を結着樹脂が占める。このため、結着樹脂の性質がトナー母粒子全体の性質に大きな影響を与えると考えられる。結着樹脂として複数種の樹脂を組み合わせて使用することで、結着樹脂の性質（より具体的には、酸価等）を調整することができる。
【００３６】
トナーの低温定着性を向上させるためには、トナー母粒子は、結着樹脂として熱可塑性樹脂を含有することが好ましく、結着樹脂全体の８５質量％以上の割合で熱可塑性樹脂を含有することがより好ましい。熱可塑性樹脂としては、例えば、スチレン系樹脂、アクリル酸エステル系樹脂（より具体的には、アクリル酸エステル重合体、メタクリル酸エステル重合体等）、オレフィン系樹脂（より具体的には、ポリエチレン樹脂、ポリプロピレン樹脂等）、ビニル樹脂（より具体的には、塩化ビニル樹脂、ポリビニルアルコール、ビニルエーテル樹脂、Ｎ−ビニル樹脂等）、ポリエステル樹脂、ポリアミド樹脂、及びウレタン樹脂が挙げられる。また、これら各樹脂の共重合体、すなわち上記樹脂中に任意の繰返し単位が導入された共重合体（より具体的には、スチレン−（メタ）アクリル酸アルキルエステル共重合体、スチレン−ブタジエン系樹脂等）も、結着樹脂として使用できる。
【００３７】
熱可塑性樹脂は、一種以上の熱可塑性モノマーを、付加重合、共重合、又は縮重合させることで得られる。なお、熱可塑性モノマーは、単独重合により熱可塑性樹脂になるモノマー（より具体的には、アクリル酸エステル系モノマー、スチレン系モノマー等）、又は縮重合により熱可塑性樹脂になるモノマー（例えば、縮重合によりポリエステル樹脂になる多価アルコール及び多価カルボン酸の組合せ）である。
【００３８】
連続印刷時において静電オフセットの発生をより抑制するためには、結着樹脂としては、ポリエステル樹脂が好ましい。
【００３９】
ポリエステル樹脂は、一種以上の多価アルコールと一種以上の多価カルボン酸とを縮重合させることで得られる。ポリエステル樹脂を合成するためのアルコールとしては、例えば以下に示すような、２価アルコール（より具体的には、ジオール類、ビスフェノール類等）、及び３価以上のアルコールが挙げられる。ポリエステル樹脂を合成するためのカルボン酸としては、例えば以下に示すような、２価カルボン酸、及び３価以上のカルボン酸が挙げられる。なお、多価カルボン酸の代わりに、多価カルボン酸の無水物、多価カルボン酸ハライド等の縮重合によりエステル結合を形成できる多価カルボン酸誘導体を使用してもよい。
【００４０】
ジオール類の好適な例としては、エチレングリコール、ジエチレングリコール、トリエチレングリコール、１，２−プロパンジオール、１，３−プロパンジオール、１，４−ブタンジオール、ネオペンチルグリコール、２−ブテン−１，４−ジオール、１，５−ペンタンジオール、２−ペンテン−１，５−ジオール、１，６−ヘキサンジオール、１，４−シクロヘキサンジメタノール、ジプロピレングリコール、１，４−ベンゼンジオール、ポリエチレングリコール、ポリプロピレングリコール、及びポリテトラメチレングリコールが挙げられる。
【００４１】
ビスフェノール類の好適な例としては、ビスフェノールＡ、水素添加ビスフェノールＡ、ビスフェノールＡエチレンオキサイド付加物、及びビスフェノールＡプロピレンオキサイド付加物が挙げられる。
【００４２】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、及び１，３，５−トリヒドロキシメチルベンゼンが挙げられる。
【００４３】
２価カルボン酸の好適な例としては、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、イソドデシルコハク酸等）、及びアルケニルコハク酸（より具体的には、ｎ−ブテニルコハク酸、イソブテニルコハク酸、ｎ−オクテニルコハク酸、ｎ−ドデセニルコハク酸、イソドデセニルコハク酸等）が挙げられる。
【００４４】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、及びエンポール三量体酸が挙げられる。
【００４５】
（磁性粉）
トナー母粒子は、磁性粉を含有する。磁性粉は、基体と、基体の表面を覆うコート層とを備える磁性粒子を含む。基体の構成材料（磁性材料）としては、例えば、強磁性金属（より具体的には、鉄、コバルト、ニッケル等）及びその合金、強磁性金属酸化物（より具体的には、フェライト、マグネタイト、二酸化クロム等）、並びに強磁性化処理が施された材料（より具体的には、熱処理により強磁性が付与された炭素材料等）が挙げられる。本実施形態では、一種の磁性材料を単独で使用してもよいし、複数種の磁性材料を併用してもよい。
【００４６】
コート層は、フッ素樹脂を含む。フッ素樹脂としては、例えばポリフッ化ビニル、ポリフッ化ビニリデン、ポリテトラフルオロエチレン（以下、ＰＴＦＥと記載することがある。）、ポリヘキサフルオロプロピレン、テトラフルオロエチレン−パーフルオロアルキルビニルエーテル共重合体（以下、ＰＦＡと記載することがある。）、及びテトラフルオロエチレン−ヘキサフルオロプロピレン共重合体（以下、ＦＥＰと記載することがある。）が挙げられる。本実施形態では、一種のフッ素樹脂を単独で使用してもよいし、複数種のフッ素樹脂を併用してもよい。連続印刷時において静電オフセットの発生をより抑制するためには、フッ素樹脂としては、ＰＴＦＥ、ＰＦＡ及びＦＥＰが好ましく、ＰＴＦＥ及びＦＥＰがより好ましい。
【００４７】
基体の表面にフッ素樹脂を含むコート層を形成する方法としては、例えば転動流動コーティング装置を用いて、基体の表面にフッ素樹脂を含むディスパージョンを噴霧した後、フッ素樹脂を含むディスパージョンで覆われた基体を乾燥させる方法が挙げられる。
【００４８】
連続印刷時において静電オフセットの発生及びかぶりの発生をより抑制しつつ、高画質の画像を形成するためには、磁性粉の含有量は、結着樹脂１００質量部に対して５０質量部以上９０質量部以下であることが好ましい。
【００４９】
（着色剤）
トナー母粒子は、着色剤を含有していてもよい。着色剤としては、例えば黒色着色剤を使用できる。黒色着色剤の例としては、カーボンブラックが挙げられる。トナーを用いて高画質の画像を形成するためには、着色剤の量が、結着樹脂１００質量部に対して、１質量部以上２０質量部以下であることが好ましい。
【００５０】
また、黒色着色剤として、上述した磁性粉を用いてもよい。つまり、磁性粉は、黒色着色剤としての機能を有していてもよい。この場合、磁性粉（黒色着色剤としての機能及び磁性体としての機能を有する成分）の含有量は、画像形成に適したトナーを得るためには、結着樹脂１００質量部に対して５０質量部以上９０質量部以下であることが好ましい。
【００５１】
（離型剤）
トナー母粒子は、離型剤を含有していてもよい。離型剤は、例えば、トナーの耐ホットオフセット性を向上させる目的で使用される。トナーの耐ホットオフセット性を向上させるためには、離型剤の量は、結着樹脂１００質量部に対して、１質量部以上２０質量部以下であることが好ましい。
【００５２】
離型剤としては、例えば、低分子量ポリエチレン、低分子量ポリプロピレン、ポリオレフィン共重合物、ポリオレフィンワックス、マイクロクリスタリンワックス、パラフィンワックス、フィッシャートロプシュワックス等の脂肪族炭化水素系ワックス；酸化ポリエチレンワックス、酸化ポリエチレンワックスのブロック共重合体等の脂肪族炭化水素系ワックスの酸化物；キャンデリラワックス、カルナバワックス、木ろう、ホホバろう、ライスワックス等の植物系ワックス；みつろう、ラノリン、鯨ろう等の動物系ワックス；オゾケライト、セレシン、ペトロラタム等の鉱物系ワックス；モンタン酸エステルワックス、カスターワックス等の脂肪酸エステルを主成分とするエステルワックス；脂肪酸エステルの一部又は全部が脱酸化したワックス（例えば、脱酸カルナバワックス）を好適に使用できる。本実施形態では、一種の離型剤を単独で使用してもよいし、複数種の離型剤を併用してもよい。
【００５３】
（電荷制御剤）
トナー母粒子は、電荷制御剤を含有していてもよい。電荷制御剤は、例えば、トナーの帯電安定性又は帯電立ち上がり特性を向上させる目的で使用される。トナーの帯電立ち上がり特性は、短時間で所定の帯電レベルにトナーを帯電させることができるか否かの指標になる。トナーの正帯電性を安定して維持するためには、トナー母粒子に正帯電性の電荷制御剤を含有させることが好ましい。
【００５４】
正帯電性の電荷制御剤の例としては、ピリダジン、ピリミジン、ピラジン、１，２−オキサジン、１，３−オキサジン、１，４−オキサジン、１，２−チアジン、１，３−チアジン、１，４−チアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディープブラックＥＷ、アジンディープブラック３ＲＬ等の直接染料；ニグロシンＢＫ、ニグロシンＮＢ、ニグロシンＺ等のニグロシン染料；ナフテン酸の金属塩類；高級有機カルボン酸の金属塩類；アルコキシル化アミン；アルキルアミド；ベンジルデシルヘキシルメチルアンモニウムクロライド、デシルトリメチルアンモニウムクロライド、２−（メタクリロイルオキシ）エチルトリメチルアンモニウムクロライド、ジメチルアミノプロピルアクリルアミド塩化メチル４級塩等の４級アンモニウム塩；４級アンモニウムカチオン基を含む樹脂が挙げられる。これらの電荷制御剤の一種のみを使用してもよく、二種以上を組み合わせて使用してもよい。帯電安定性に優れる正帯電性トナーを提供するためには、電荷制御剤としては、ニグロシン染料及び４級アンモニウムカチオン基を含む樹脂からなる群より選択される一種以上の電荷制御剤が好ましい。
【００５５】
電荷制御剤の含有量は、帯電安定性を向上させるためには、結着樹脂１００質量部に対して、０．１質量部以上１０質量部以下であることが好ましい。
【００５６】
（材料の組合せ）
連続印刷時において静電オフセットの発生及びかぶりの発生をより抑制しつつ、帯電安定性に優れる正帯電性トナーを提供するためには、トナー母粒子が、電荷制御剤として４級アンモニウムカチオン基を含む樹脂及びニグロシン染料から選ばれる少なくとも一種を含有し、かつ磁性粒子のコート層が、フッ素樹脂としてＰＴＦＥ及びＦＥＰから選ばれる少なくとも一種を含有することが好ましい。同様の理由から、トナー母粒子が、電荷制御剤として４級アンモニウムカチオン基を含む樹脂及びニグロシン染料を含有し、かつ磁性粒子のコート層が、フッ素樹脂としてＰＴＦＥ及びＦＥＰから選ばれる少なくとも一種を含有することがより好ましい。
【００５７】
（外添剤）
トナー粒子は、外添剤を備えていてもよい。トナー粒子が外添剤を備える場合には、トナー粒子は、結着樹脂及び磁性粉を含有するトナー母粒子と、外添剤とを備える。トナーの流動性又は取扱性を向上させるためには、外添剤の使用量は、トナー母粒子１００質量部に対して、０．１質量部以上１０質量部以下であることが好ましい。
【００５８】
外添剤粒子としては、無機粒子が好ましく、シリカ粒子、及び金属酸化物（より具体的には、アルミナ、酸化チタン、酸化マグネシウム、酸化亜鉛、チタン酸ストロンチウム、チタン酸バリウム等）の粒子がより好ましい。本実施形態では、一種の外添剤粒子を単独で使用してもよいし、複数種の外添剤粒子を併用してもよい。
【００５９】
外添剤粒子は、表面処理されていてもよい。例えば、外添剤粒子としてシリカ粒子を使用する場合、表面処理剤によりシリカ粒子の表面に疎水性及び／又は正帯電性が付与されていてもよい。表面処理剤としては、例えば、カップリング剤（より具体的には、シランカップリング剤、チタネートカップリング剤、アルミネートカップリング剤等）、シラザン化合物（より具体的には、鎖状シラザン化合物、環状シラザン化合物等）、及びシリコーンオイル（より具体的には、ジメチルシリコーンオイル等）が挙げられる。表面処理剤としては、シランカップリング剤及びシラザン化合物が特に好ましい。シランカップリング剤の好適な例としては、シラン化合物（より具体的には、メチルトリメトキシシラン、アミノシラン等）が挙げられる。シラザン化合物の好適な例としては、ＨＭＤＳ（ヘキサメチルジシラザン）が挙げられる。シリカ基体（未処理のシリカ粒子）の表面が表面処理剤で処理されると、シリカ基体の表面に存在する多数の水酸基（−ＯＨ）が部分的に又は全体的に、表面処理剤に由来する官能基に置換される。その結果、表面処理剤に由来する官能基（詳しくは、水酸基よりも疎水性及び／又は正帯電性の強い官能基）を表面に有するシリカ粒子が得られる。
【００６０】
［トナーの製造方法］
次に、第１実施形態に係るトナーの好適な製造方法について説明する。本製造方法は、トナー母粒子の調製工程を備える。また、本製造方法は、トナー母粒子の調製工程の後に、他の工程（例えば後述する外添工程）を更に備えてもよい。
【００６１】
（トナー母粒子の調製工程）
トナー母粒子の調製工程では、例えば粉砕法又は凝集法によりトナー母粒子を調製する。
【００６２】
粉砕法の一例では、まず、結着樹脂、磁性粉、及び必要に応じて添加される他の内添剤を混合する。続けて、得られた混合物を、溶融混練装置（例えば、１軸又は２軸の押出機）を用いて溶融混練する。続けて、得られた溶融混練物を粉砕及び分級する。これにより、トナー母粒子が得られる。
【００６３】
凝集法の一例では、まず、結着樹脂、磁性粉、及び必要に応じて添加される他の内添剤の各々の微粒子を含む水性媒体中で、これらの微粒子を所望の粒子径になるまで凝集させる。これにより、結着樹脂等を含有する凝集粒子が形成される。続けて、得られた凝集粒子を加熱して、凝集粒子に含有される成分を合一化させる。これにより、トナー母粒子が得られる。
【００６４】
（外添工程）
本製造方法は、トナー母粒子の表面に外添剤を付着させる工程（外添工程）を更に備えてもよい。トナー母粒子の表面に外添剤を付着させる方法としては、例えば混合装置を用いて、トナー母粒子と、外添剤粒子とを攪拌しながら混合することにより、トナー母粒子の表面に外添剤粒子を付着させる方法が挙げられる。
【００６５】
以上説明した製造方法により、トナー粒子を含有するトナーが得られる。
【００６６】
＜第２実施形態：画像形成装置＞
次に、本発明の第２実施形態に係る画像形成装置について説明する。図２は、第２実施形態に係る画像形成装置の一例である画像形成装置１００の構成を示す図である。画像形成装置１００は、記録媒体としてのシートＰに画像を形成するモノクロ画像形成装置である。画像形成装置１００は、シート載置部１１０と、搬送部１２０と、画像形成部２００と、定着装置１３０と、排出部１４０とを備える。
【００６７】
シート載置部１１０にはシートＰが載置される。シートＰとしては、例えば、普通紙、再生紙、薄紙、厚紙、コート紙、及び、ＯＨＰ（Ｏｖｅｒｈｅａｄ  Ｐｒｏｊｅｃｔｏｒ）シートが挙げられる。シート載置部１１０はシートＰを収容可能なカセットを含む。搬送部１２０は、シート載置部１１０に載置されたシートＰを画像形成部２００に搬送する。
【００６８】
画像形成部２００は、搬送部１２０を介してシート載置部１１０から搬送されたシートＰに画像を形成（印刷）する。画像形成部２００は、感光体ドラム２１０（像担持体）と、帯電部２２０と、露光部２３０と、現像装置３００と、転写装置２４０と、クリーニング部材２５０と、除電部２６０とを含む。
【００６９】
帯電部２２０は感光体ドラム２１０の表面を帯電する。露光部２３０は、画像形成装置１００に入力された画像データに基づくパターンの光で感光体ドラム２１０の表面を照射する。その結果、感光体ドラム２１０の表面には画像データに対応した静電潜像が形成される。
【００７０】
現像装置３００は、感光体ドラム２１０の静電潜像に第１実施形態に係るトナー（１成分現像剤）を付着させて、感光体ドラム２１０の表面にトナー像を形成する。転写装置２４０はシートＰにトナー像を転写する。クリーニング部材２５０は、感光体ドラム２１０の表面に残留しているトナーを除去する。除電部２６０は、感光体ドラム２１０の表面の残留電荷を除去する。
【００７１】
トナー像が転写されたシートＰは定着装置１３０に向けて搬送される。定着装置１３０は、シートＰに転写されたトナー像を加熱する定着ローラー１３２（加熱部）と、シートＰに転写されたトナー像を加圧する加圧ローラー１３４とを備える。定着ローラー１３２としては、例えばフッ素樹脂を含む表層部を備える定着ローラーが使用できる。定着ローラー１３２の表層部を構成するフッ素樹脂としては、例えばＰＴＦＥ、ＦＥＰ及びＰＦＡが挙げられる。なお、定着ローラー１３２の代わりに定着ベルトを使用してもよい。定着装置１３０に搬送されたシートＰは、定着ローラー１３２と加圧ローラー１３４との間で加熱及び加圧される。これにより、トナー像（画像）がシートＰに定着する。トナー像が定着されたシートＰは排出部１４０に向けて搬送される。排出部１４０は、画像形成装置１００の外部にシートＰを排出する。以上のようにして、シートＰに画像が印刷される。
【００７２】
画像形成装置１００では、第１実施形態に係るトナーを含む現像剤を用いて画像を形成する。第１実施形態に係るトナーは、上述したように、連続印刷時において、静電オフセットの発生及びかぶりの発生を抑制できる。従って、画像形成装置１００によれば、連続印刷時において、静電オフセットの発生及びかぶりの発生を抑制できる。
【００７３】
以上、図２を参照して、第２実施形態に係る画像形成装置の一例について説明した。
【００７４】
＜第３実施形態：画像形成方法＞
次に、本発明の第３実施形態に係る画像形成方法について説明する。第３実施形態に係る画像形成方法は、例えば上述した第２実施形態に係る画像形成装置を用いて画像を形成する方法である。以下、第３実施形態に係る画像形成方法の好適な一例を説明する。
【００７５】
第３実施形態に係る画像形成方法の好適な一例は、現像剤による現像と、トナー像の転写と、トナー像の定着とを含む。現像剤による現像では、上述した第１実施形態に係るトナーを含む現像剤（１成分現像剤）により、像担持体（例えば、図２に示される感光体ドラム２１０）の表面に形成された静電潜像をトナー像として現像する。トナー像の転写では、トナー像を記録媒体（例えば、図２に示されるシートＰ）に転写する。トナー像の定着では、転写されたトナー像を記録媒体（例えば、図２に示されるシートＰ）上に定着させる。
【００７６】
第３実施形態に係る画像形成方法の好適な一例は、上述した第１実施形態に係るトナーを含む現像剤を用いるため、画像形成装置１００と同様の理由により、連続印刷時において、静電オフセットの発生及びかぶりの発生を抑制できる。
【実施例】
【００７７】
以下、本発明の実施例について説明する。
【００７８】
＜磁性粉の作製＞
［磁性粉ＭＡ−１の作製］
マグネタイト粒子（三井金属鉱業株式会社製「ＴＮ−１５」、ＢＥＴ法による平均径が０．１７μｍのマグネタイト粒子）の粉体と、ＰＴＦＥのディスパージョン（三井・デュポンフロロケミカル株式会社製「３１−ＪＲ」）とを転動流動コーティング装置（株式会社パウレック製「マルチプレックスＭＰ−０１」）に投入し、マグネタイト粒子の表面にＰＴＦＥのディスパージョンを噴霧した。噴霧の際、マグネタイト粒子（基体）の表面に形成されるコート層中のＰＴＦＥの量がマグネタイト粒子１００質量部に対して５質量部となるように、噴霧量を調整した。続けて、ＰＴＦＥのディスパージョンで覆われたマグネタイト粒子を温度２５０℃で１時間乾燥させた。その結果、マグネタイト粒子と、マグネタイト粒子の表面を覆うコート層（ＰＴＦＥ層）とを含む磁性粉ＭＡ−１が得られた。
【００７９】
［磁性粉ＭＡ−２の作製］
ＰＴＦＥのディスパージョン（三井・デュポンフロロケミカル株式会社製「３１−ＪＲ」）の代わりに、ＦＥＰのディスパージョン（三井・デュポンフロロケミカル株式会社製「ＦＥＰ１２０−ＪＲ」）を用いたこと以外は、磁性粉ＭＡ−１の作製と同様の方法で、磁性粉ＭＡ−２を作製した。なお、噴霧の際、マグネタイト粒子（基体）の表面に形成されるコート層中のＦＥＰの量がマグネタイト粒子１００質量部に対して５質量部となるように、噴霧量を調整した。
【００８０】
［磁性粉ＭＢ−１の作製］
ＰＴＦＥのディスパージョン（三井・デュポンフロロケミカル株式会社製「３１−ＪＲ」）の代わりに、シリコーンコーティング剤（信越化学工業株式会社製「ＫＲ−２５１」）を用いたこと以外は、磁性粉ＭＡ−１の作製と同様の方法で、磁性粉ＭＢ−１を作製した。なお、噴霧の際、マグネタイト粒子（基体）の表面に形成されるコート層中のシリコーン樹脂の量がマグネタイト粒子１００質量部に対して５質量部となるように、噴霧量を調整した。
【００８１】
＜トナーの作製＞
以下、トナーＴＡ−１、トナーＴＡ−２、及びトナーＴＢ−１〜ＴＢ−３の作製方法を説明する。
【００８２】
［トナーＴＡ−１の作製］
（トナー母粒子の調製工程）
ＦＭミキサー（日本コークス工業株式会社製「ＦＭ−２０Ｂ」）に、結着樹脂としてのポリエステル樹脂（日本合成化学工業株式会社製「ＨＰ−３１３」）１００質量部と、離型剤としてのカルナバワックス（東亜化成株式会社製）４質量部と、電荷制御剤としてのニグロシン染料（オリヱント化学工業株式会社製「ＢＯＮＴＲＯＮ（登録商標）Ｎ−７１」）１質量部と、電荷制御剤としての４級アンモニウムカチオン基を含む樹脂（藤倉化成株式会社製「アクリベ−ス（登録商標）ＦＣＡ−２０１−ＰＳ」）２質量部とを投入し、更に７０質量部の磁性粉ＭＡ−１を投入した後、回転速度２４００ｒｐｍで３分間混合した。続けて、得られた混合物を、２軸押出機（東芝機械株式会社製「ＴＥＭ−２６ＳＳ」）を用いて、材料供給速度５ｋｇ／時、軸回転速度１６０ｒｐｍ、シリンダー温度１３０℃の条件で溶融混練した。その後、得られた溶融混練物を冷却した。続けて、冷却された溶融混練物を、粉砕機（ホソカワミクロン株式会社製「ロートプレックス（登録商標）」）を用いて、粒径２ｍｍ以下に粗粉砕した。続けて、得られた粗粉砕物を、粉砕機（フロイント・ターボ株式会社製「ターボミルＲＳ型」）を用いて微粉砕した。続けて、得られた微粉砕物を、分級機（日鉄鉱業株式会社製「エルボージェットＥＪ−ＬＡＢＯ型」）を用いて分級した。その結果、体積中位径（Ｄ50）７．０μｍのトナー母粒子が得られた。
【００８３】
（外添工程）
次いで、ＦＭミキサー（日本コークス工業株式会社製「ＦＭ−１０Ｂ」）を用いて、回転速度３５００ｒｐｍかつジャケット温度２０℃の条件で、上述の方法で得られたトナー母粒子１００質量部と、シリカ粒子（日本アエロジル株式会社製「ＡＥＲＯＳＩＬ（登録商標）ＲＡ−２００Ｈ」、トリメチルシリル基とアミノ基とで表面修飾した乾式シリカ粒子、個数平均一次粒子径：１２ｎｍ）１質量部とを、５分間混合した。これにより、トナー母粒子の表面に外添剤（シリカ粒子）を付着させた。続けて、得られた粉体を、３００メッシュ（目開き４８μｍ）の篩を用いて篩別し、正帯電性の磁性トナーであるトナーＴＡ−１を得た。
【００８４】
［トナーＴＡ−２の作製］
トナー母粒子の調製工程において、７０質量部の磁性粉ＭＡ−１の代わりに、７０質量部の磁性粉ＭＡ−２を用いたこと以外は、トナーＴＡ−１の作製と同様の方法により、正帯電性の磁性トナーであるトナーＴＡ−２を得た。
【００８５】
［トナーＴＢ−１の作製］
トナー母粒子の調製工程において、７０質量部の磁性粉ＭＡ−１の代わりに、７０質量部のマグネタイト粒子（三井金属鉱業株式会社製「ＴＮ−１５」）を用いたこと以外は、トナーＴＡ−１の作製と同様の方法により、正帯電性の磁性トナーであるトナーＴＢ−１を得た。
【００８６】
［トナーＴＢ−２の作製］
トナー母粒子の調製工程において、７０質量部の磁性粉ＭＡ−１の代わりに、７０質量部の磁性粉ＭＢ−１を用いたこと以外は、トナーＴＡ−１の作製と同様の方法により、正帯電性の磁性トナーであるトナーＴＢ−２を得た。
【００８７】
［トナーＴＢ−３の作製］
トナー母粒子の調製工程においてＦＭミキサーを用いて混合する成分として、フッ素樹脂粒子（三井・デュポンフロロケミカル株式会社製「ＴＬＰ  １０Ｆ−１」）３質量部を更に加えたことと、７０質量部の磁性粉ＭＡ−１の代わりに、７０質量部のマグネタイト粒子（三井金属鉱業株式会社製「ＴＮ−１５」）を用いたこと以外は、トナーＴＡ−１の作製と同様の方法により、正帯電性の磁性トナーであるトナーＴＢ−３を得た。
【００８８】
＜評価方法＞
以下、評価方法について説明する。
【００８９】
［静電オフセットの評価］
（低温低湿環境下における評価）
評価機としては、モノクロプリンター（京セラドキュメントソリューションズ株式会社製「ＥＣＯＳＹＳ（登録商標）ＬＳ−４２００ＤＮ」）を用いた。この評価機は、表層部がフッ素樹脂を含む定着ローラー（加熱部）を備えていた。上記評価機のトナーコンテナに、トナー（より具体的にはトナーＴＡ−１、トナーＴＡ−２、及びトナーＴＢ−１〜ＴＢ−３の各々）を入れた。インストール動作を行って、トナーコンテナ内のトナーを評価機の現像装置に充填させた。次いで、温度１０℃かつ湿度２０％ＲＨの環境下、上記評価機を用いて、大きさ３０ｍｍ×３０ｍｍの黒色のソリッド画像（画像濃度１００％）、及び大きさ３０ｍｍ×３０ｍｍの黒色のハーフトーン画像（画像濃度３７．５％）を含む画像（以下、画像Ａと記載する。）を印刷用紙（Ａ４サイズ）に１枚印刷した。次いで、画像Ａが形成された印刷用紙を目視で観察し、静電オフセットが発生したか否かを判定した。詳しくは、定着ローラーにトナーが付着したことに起因する汚れ（定着ローラーの回転周期毎に現れる汚れ）が印刷用紙上にあれば、静電オフセットが発生したと判定した。静電オフセットが発生しなかった場合、Ａ（静電オフセットの発生を抑制できている）と評価した。静電オフセットが発生した場合、Ｂ（静電オフセットの発生を抑制できていない）と評価した。結果を表１に示す。なお、ここでの評価結果は、表１の「低温低湿環境下」の「耐刷試験前」の欄に示す。また、表１の「低温低湿環境下」の「１００％」は、ソリッド画像（画像濃度１００％）に起因する静電オフセットの評価結果を示す。また、表１の「低温低湿環境下」の「３７．５％」は、ハーフトーン画像（画像濃度３７．５％）に起因する静電オフセットの評価結果を示す。以下で説明する「常温常湿環境下における評価」及び「高温高湿環境下における評価」においても同様である。
【００９０】
次いで、温度１０℃かつ湿度２０％ＲＨの環境下、画像（印字率：２％）を印刷用紙（Ａ４サイズ）に５００００枚連続で印刷した後、画像Ａを印刷用紙（Ａ４サイズ）に１枚印刷した。次いで、画像Ａが形成された印刷用紙を目視で観察し、上記と同様に静電オフセットが発生したか否かを判定した。結果を表１に示す。なお、ここでの評価結果は、表１の「低温低湿環境下」の「耐刷試験後」の欄に示す。
【００９１】
（常温常湿環境下における評価）
温度２３℃かつ湿度５０％ＲＨの環境下で印刷を行ったこと以外は、上述した「低温低湿環境下における評価」の方法と同様の方法で、静電オフセットが発生したか否かを判定した。結果を表１の「常温常湿環境下」の欄に示す。
【００９２】
（高温高湿環境下における評価）
温度３２．５℃かつ湿度８０％ＲＨの環境下で印刷を行ったこと以外は、上述した「低温低湿環境下における評価」の方法と同様の方法で、静電オフセットが発生したか否かを判定した。結果を表１の「高温高湿環境下」の欄に示す。
【００９３】
［画像評価］
（低温低湿環境下における評価）
評価機としては、上述した静電オフセットの評価で用いた評価機と同じものを用いた。上記評価機のトナーコンテナに、トナー（より具体的にはトナーＴＡ−１、トナーＴＡ−２、及びトナーＴＢ−１〜ＴＢ−３の各々）を入れた。インストール動作を行って、トナーコンテナ内のトナーを評価機の現像装置に充填させた。次いで、温度１０℃かつ湿度２０％ＲＨの環境下、上記評価機を用いて、画像Ａを印刷用紙（Ａ４サイズ）に１枚印刷した。次いで、画像Ａが形成された印刷用紙のソリッド画像の画像濃度（ＩＤ）を、反射濃度計（Ｘ−Ｒｉｔｅ社製「ＲＤ９１４」）を用いて測定した。画像濃度（ＩＤ）が１．３以上であれば「特に良い」と評価し、画像濃度（ＩＤ）が１．２以上１．３未満であれば「良い」と評価し、１．２未満であれば「良くない」と評価した。また、画像Ａが形成された印刷用紙の空白部の画像濃度（ＩＤ）を、反射濃度計（Ｘ−Ｒｉｔｅ社製「ＲＤ９１４」）を用いて測定した。そして、以下の式（１）に基づいて、かぶり濃度（ＦＤ）を求めた。かぶり濃度（ＦＤ）が０．００３以下であれば「かぶりの発生を特に抑制できている」と評価し、かぶり濃度（ＦＤ）が０．００３を超えて０．００７以下であれば「かぶりの発生を抑制できている」と評価し、０．００７を超える場合は「かぶりの発生を抑制できていない」と評価した。
かぶり濃度（ＦＤ）＝空白部の画像濃度（ＩＤ）−未印刷用紙の画像濃度（ＩＤ）・・・（１）
【００９４】
得られたソリッド画像の画像濃度（ＩＤ）、及びかぶり濃度（ＦＤ）を表２に示す。なお、ここでの評価結果は、表２の「低温低湿環境下」の「耐刷試験前」の欄に示す。また、表２の「低温低湿環境下」の「ＩＤ」は、ソリッド画像の画像濃度（ＩＤ）を示す。また、表２の「低温低湿環境下」の「ＦＤ」は、かぶり濃度（ＦＤ）を示す。以下で説明する「常温常湿環境下における評価」及び「高温高湿環境下における評価」においても同様である。
【００９５】
次いで、温度１０℃かつ湿度２０％ＲＨの環境下、画像（印字率：２％）を印刷用紙（Ａ４サイズ）に５００００枚連続で印刷した後、画像Ａを印刷用紙（Ａ４サイズ）に１枚印刷した。次いで、画像Ａが形成された印刷用紙について、上記と同様にソリッド画像の画像濃度（ＩＤ）、及びかぶり濃度（ＦＤ）を測定した。結果を表２に示す。なお、ここでの評価結果は、表２の「低温低湿環境下」の「耐刷試験後」の欄に示す。
【００９６】
（常温常湿環境下における評価）
温度２３℃かつ湿度５０％ＲＨの環境下で印刷を行ったこと以外は、上述した「低温低湿環境下における評価」の方法と同様の方法で、ソリッド画像の画像濃度（ＩＤ）、及びかぶり濃度（ＦＤ）を測定した。結果を表２の「常温常湿環境下」の欄に示す。
【００９７】
（高温高湿環境下における評価）
温度３２．５℃かつ湿度８０％ＲＨの環境下で印刷を行ったこと以外は、上述した「低温低湿環境下における評価」の方法と同様の方法で、ソリッド画像の画像濃度（ＩＤ）、及びかぶり濃度（ＦＤ）を測定した。結果を表２の「高温高湿環境下」の欄に示す。
【００９８】
【表１】
2019124856.tif 000003
【００９９】
【表２】
2019124856.tif 000004
【０１００】
トナーＴＡ−１及びＴＡ−２は、トナー母粒子が結着樹脂及び磁性粉を含んでいた。トナーＴＡ−１及びＴＡ−２は、トナー母粒子に含まれる磁性粉が、基体と、基体の表面を覆うコート層とを備える磁性粒子を含んでいた。トナーＴＡ−１及びＴＡ−２は、トナー母粒子中の磁性粉に含まれる磁性粒子のコート層が、フッ素樹脂を含んでいた。
【０１０１】
表１に示すように、トナーＴＡ−１及びＴＡ−２は、何れの条件においても静電オフセットの評価がＡ（静電オフセットの発生を抑制できている）であった。
【０１０２】
表２に示すように、トナーＴＡ−１及びＴＡ−２は、何れの条件においても画像濃度（ＩＤ）が１．３以上（特に良い）であった。また、トナーＴＡ−１及びＴＡ−２は、何れの条件においてもかぶり濃度（ＦＤ）が０．００３以下（かぶりの発生を特に抑制できている）であった。
【０１０３】
トナーＴＢ−１〜ＴＢ−３は、トナー母粒子中の磁性粉に含まれる磁性粒子が、フッ素樹脂を含むコート層を備えていなかった。
【０１０４】
表１に示すように、トナーＴＢ−１及びＴＢ−２は、低温低湿環境下の耐刷試験前において、ソリッド画像（画像濃度１００％）に起因する静電オフセットが発生した。これは、低温低湿環境下では、評価機の設計上、定着温度の設定値が高くなるため、トナー粒子間の凝集力が低下したこと、及びトナー母粒子中にフッ素樹脂を含むコート層を備えた磁性粒子が含有されていなかったことに起因して、静電オフセットが発生したものと考えられる。トナーＴＢ−１及びＴＢ−２は、高温高湿環境下の耐刷試験前において、ハーフトーン画像（画像濃度３７．５％）に起因する静電オフセットが発生した。これは、高温高湿環境下では、トナーの帯電量が小さくなるため、転写バイアスがかかりにくくなったこと、及びトナー母粒子中にフッ素樹脂を含むコート層を備えた磁性粒子が含有されていなかったことに起因して、静電オフセットが発生したものと考えられる。なお、転写バイアスがかかりにくくなると、トナーと印刷用紙との間の付着力が低くなり、ハーフトーン画像に起因する静電オフセットが発生しやすくなる傾向がある。また、トナーＴＢ−１及びＴＢ−２は、何れの環境下においても、耐刷試験後に、ハーフトーン画像に起因する静電オフセットが発生した。よって、トナーＴＢ−１及びＴＢ−２は、何れの環境下においても、連続印刷時の静電オフセットの発生を抑制できていなかった。これは、耐刷試験によってトナーがチャージアップしたこと、及びトナー母粒子中にフッ素樹脂を含むコート層を備えた磁性粒子が含有されていなかったことに起因して、定着ローラーとトナーとの間の静電引力が大きくなり、静電オフセットが発生したものと考えられる。
【０１０５】
表２に示すように、トナーＴＢ−３は、何れの環境下においても、耐刷試験後のかぶり濃度（ＦＤ）が０．００７を超えていた。よって、トナーＴＢ−３は、何れの環境下においても、連続印刷時のかぶりの発生を抑制できていなかった。これは、トナーＴＢ−３では、トナー母粒子中のフッ素樹脂が、磁性粒子の表層部の構成材料として含まれず、結着樹脂中に分散された状態で含まれていたため、トナーの正帯電性が低下し、かぶりが発生したものと考えられる。
【０１０６】
以上の結果から、本発明に係るトナーによれば、連続印刷時において、静電オフセットの発生及びかぶりの発生を抑制できることが示された。
【産業上の利用可能性】
【０１０７】
本発明に係るトナーは、例えば複合機又はプリンターにおいて画像を形成するために利用することができる。
【符号の説明】
【０１０８】
１  磁性粒子
２  基体
３  コート層
【図１】
2019124856.tif 000005
【図２】
2019124856.tif 000006